СПОСОБ ПОЛУЧЕНИЯ СОРБЕНТОВ ТЯЖЕЛЫХ МЕТАЛЛОВ И СОРБЕНТЫ ТЯЖЕЛЫХ МЕТАЛЛОВ (ВАРИАНТЫ)

1. Способ получения сорбентов тяжелых металлов, включающий пропитку пористого носителя водным раствором соединений железа и последующее добавление раствора щелочи, отличающийся тем, что водный раствор соединений железа перемешивают посредством флотации, а в качестве носителя выбирают вспученный вермикулит или керамзит.
2. Способ по п.1, отличающийся тем, что в качестве водного раствора соединений железа используют раствор трехвалентного хлорида железа с концентрацией 100-150 г/л в объеме 100-170 мл.
3. Способ по п.1, отличающийся тем, что в качестве водного раствора соединений железа используют раствор шестивалентных железоаммонийных квасцов с концентрацией 200-300 г/л в объеме 150-215 мл.
4. Способ по п.1, отличающийся тем, что перемешивание посредством флотации ведут в период не менее 3 ч.
5. Способ по п.1, отличающийся тем, что вспученный вермикулит или керамзит предварительно измельчают до размера фракций 0,2-5 мм.
6. Способ по п.1, отличающийся тем, что полученный сорбент промывают и высушивают с последующей активацией при температуре 180-220°С.
7. Способ по п.1, отличающийся тем, что в качестве раствора щелочи используют концентрированный аммиак с концентрацией не менее 10 г/л.
8. Сорбент тяжелых металлов, содержащий пористый носитель и нанофазный гидроксид железа, отличающийся тем, что пористый носитель выполнен в виде вспученного вермикулита, а сорбент имеет следующее соотношение компонентов, мас.%:
Нанофазный гидроксид железа
50-80
Вермикулит
20-50
9. Сорбент по п.8, отличающийся тем, что используют вспученный вермикулит состава SiO2 - 38,0-49,0%; TiO2 - 1,5%; MgO - 20,0-23,5%; Al2O3 - 12,0-17,5%; MnO - 0,1-0,3%; FeO - 0-1,2%; CO2 - 0-0,6%; Na2O - 0-0,8%; H2O - 5,2-11,5%; Cr2O3 - 0-0,5%; Fe2O3 - 5,4-9,3%; K2O - 5,2-7,9%; Cl - 0-0,5%; S - 0-0,2%; CaO - 0,7-1,5%.
10. Сорбент тяжелых металлов, содержащий пористый носитель и нанофазный гидроксид железа, отличающийся тем, что пористый носитель выполнен в виде керамзита, а сорбент имеет следующее соотношение компонентов, мас.%:
Нанофазный гидроксид железа
40-70
Керамзит
30-60
2
2
3
2
3
11. Сорбент по п.10, отличающийся тем, что используют керамзит состава SiO - не более 70%, AlO - не менее 12%, FeО+FeO - до 10%, органических примесей - 1-2%.